(57)【要約】      （修正有）【課題】極細繊維と複合割繊維糸等を用いることなく、緻密感のあるフィブリル風合い、ハリコシ風合いおよび絹調のフィブリル外観を有するとともに、布帛強度に優れた衣料用途のポリアミド織編物を提供する。【解決手段】染色前にベンジルアルコールを３％〜１０％含有する処理液中で８０℃〜１２５℃の温度で加熱処理された後、含水率４０％〜１５０％の湿潤状態でタンブラー加工処理を施された織編物であって、前記織編物はポリアミドマルチフィラメントを少なくとも３０％質量含有し、かつ、前記ポリアミドマルチフィラメントの繊維表面の少なくとも一部がフィブリル化部を有するポリアミド繊維織編物である。【選択図】図１
2014005574.tif 000002
【特許請求の範囲】
【請求項１】
染色前にベンジルアルコールを３％〜１０％含有する処理液中で８０℃〜１２５℃の温度で加熱処理された後、含水率４０％〜１５０％の湿潤状態でタンブラー加工処理を施された織編物であって、前記織編物はポリアミドマルチフィラメントを少なくとも３０質量％含有し、かつ、前記ポリアミドマルチフィラメントの繊維表面の少なくとも一部がフィブリル化部を有することを特徴とするポリアミド繊維織編物。
【請求項２】
経糸および／または緯糸が、単繊維繊度が０．５デシテックス〜５．０デシテックスで、総繊度が１５デシテックス〜１５０デシテックスのポリアミドマルチフィラメントで構成された織物であって、前記織物のカバーファクター（ＣＦ）が１６００以上４０００以下であり、前記織物の経および／または緯の引裂強度が４．９Ｎ以上であることを特徴とする請求項１記載のポリアミド繊維織物。
【請求項３】
単繊維繊度が０．５デシテックス〜５．０デシテックスで、総繊度が１５デシテックス〜１５０デシテックスのポリアミドマルチフィラメントで構成された編物であって、前記編物は、２８ケージ／２．５４ｃｍ以上３６ケージ／２．５４ｃｍ以下の経編機、または２２Ｇゲージ／２．５４ｃｍ以上４６ゲージ／２．５４ｃｍ以下の丸編機で編成された編物であり、前記編物の破裂強度が２８０Ｋｐａ以上であることを特徴する請求項１記載のポリアミド繊維編物。
【発明の詳細な説明】
【技術分野】
【０００１】
本発明は、極細繊維または複合割繊維糸等を用いることなく、ポリアミド繊維の繊維表面の少なくとも一部をフィブリル化することにより、フィブリル風合い、ハリコシ風合いおよび絹調のフィブリル外観を有するとともに、布帛強度に優れた衣料用途に好適なポリアミド繊維織編物に関するものである。
【背景技術】
【０００２】
婦人衣料用途の織編物においては、従来からポリエステル繊維とポリアミド繊維の複合割繊維糸、または海島型極細繊維のポリエステル繊維とポリアミド繊維の複合混繊糸などを用いた布帛を、ベンジルアルコールを含有する処理液を用いて加熱処理することにより、ポリアミド繊維を収縮させ、微起毛タッチのフィブリル風合いやハリコシ風合いを達成している。
【０００３】
また、ポリアミド繊維は、ベンジルアルコールを含有する処理液の加熱処理により、強力が低下するため、優れた物理的および機械特性を持つポリエステ繊維との複合と混用により、衣料用途に必要な布帛強度を維持している。しかしながら、ポリアミド繊維のみで構成された布帛においては、微起毛タッチのフィブリル風合い、ハリコシ風合いおよび布帛強度に優れた素材は得られていなかった。
【０００４】
また、微起毛タッチのフィブリル風合いやハリコシ風合いを得るには、複合割繊糸や極細繊維との複合が不可欠であり、そのため原糸コストにより製造コストが高くなり、汎用素材としては使用が困難であった。
【０００５】
このため従来、例えば、ポリアミドと、ポリアミドと親和性のない重合体からなる複合繊維を用い、ベンジルアルコール等のポリアミド膨潤剤で処理し、割繊、分割およびフィブリル化を得る方法が提案されている（特許文献１参照。）。しかしながら、この提案では、複合繊維を用いなければ上記の課題を達成することができず、かつ、ベンジルアルコール等のポリアミド膨潤剤でポリアミドを収縮、割繊および分割させるのみで、ポリアミド繊維自体のフィブリル化は得られていない。
【０００６】
また、微起毛タッチとハリコシ風合いを兼備した織物の製造方法としては、例えば、海島型ポリエステル繊維とポリアミド繊維を混用した布帛を、ベンジルアルコールで収縮処理する方法が提案されている（特許文献２参照。）。しがしながら、微起毛タッチを得るには、単繊維繊度０．５デニール以下のポリエステル繊維を用いること、ハリコシ感を得るには、ポリアミド繊維のベンジルアルコール処理による収縮が必要であり、ポリアミド繊維自体のフィブリル化による微起毛タッチを得るまでに至っていない。
【０００７】
また、ポリエステル繊維とポリアミド繊維が混用される織物のベンジルアルコール溶液での加熱と収縮処理による高密度化およびソフト風合いの織物を得る製造方法が提案されているが（特許文献３参照。）、いずれも同様に、ポリアミド繊維自体はフィブリル化されておらず、かつ、ポリアミド繊維のみで構成された布帛おいては、微起毛タッチのフィブリル風合い、ハリコシ風合いおよび布帛強度に優れた素材は得られていなかった。また、ポリエステル繊維との混用による繊維間の染着特性の差異により、ポリエステル繊維の染色に使用する分散染料のポリアミド繊維への汚染により、満足できる堅牢度特性を必ずしも得ることができていなかった。
【先行技術文献】
【特許文献】
【０００８】
【特許文献１】特開平８−１２０５５９号公報
【特許文献２】特開２００４−６００６５号公報
【特許文献３】特許第４５９９７９０号公報
【発明の概要】
【発明が解決しようとする課題】
【０００９】
上記のように、従来技術では、ポリアミド繊維自体のフィブリル化は得られておらず、ポリアミド繊維自体のフィブリル化による微起毛タッチを得るまでに至っていない。
【００１０】
そこで本発明の目的は、上記の従来技術の背景に鑑み、極細繊維または複合割繊維糸等を用いることなく、ポリアミド繊維の繊維表面の少なくとも一部をフィブリル化することにより、製造コストを抑え、ポリアミド繊維のみからなる織編物においても緻密感のあるフィブリル風合い、ハリコシ風合いおよび絹調のフィブリル外観を有するとともに、布帛強度に優れた衣料用途のポリアミド繊維織編物を提供することにある。
【課題を解決するための手段】
【００１１】
本発明は、上記課題を解決せんとするものであって、本発明のポリアミド繊維織編物は、染色前にベンジルアルコールを３％〜１０％含有する処理液中で８０℃〜１２５℃の温度で加熱処理された後、含水率４０％〜１５０％の湿潤状態でタンブラー加工処理を施された織編物であって、前記織編物はポリアミドマルチフィラメントを少なくとも３０質量％含有し、かつ、前記ポリアミドマルチフィラメントの繊維表面の少なくとも一部がフィブリル化部を有することを特徴とするポリアミド繊維織編物である。
【００１２】
本発明のポリアミド繊維織編物の好ましい態様によれば、前記の織物を構成する経糸および／または緯糸が、単繊維繊度が０．５デシテックス〜５．０デシテックスで、総繊度が１５デシテックス〜１５０デシテックスのポリアミドマルチフィラメントで構成された織物であって、前記織物のカバーファクター（ＣＦ）は１６００以上４０００以下であり、前記織物の経および／または緯の引裂強度）は４．９Ｎ以上である。
【００１３】
本発明のポリアミド繊維織編物の好ましい態様によれば、単繊維糸繊度が０．５デシテックス〜５．０デシテックスで、総繊度が１５デシテックス〜１５０デシテックスのポリアミドマルチフィラメントで構成された編物であって、前記編物は、２８ケージ／２．５４ｃｍ以上３６ケージ／２．５４ｃｍ以下の経編機、または２２Ｇゲージ／２．５４ｃｍ以上４６ゲージ／２．５４ｃｍ以下の丸編機で編成された編物であり、前記編物の破裂強度は２８０Ｋｐａ以上である。
【発明の効果】
【００１４】
本発明によれば、衣料用途の織編物、さらに好ましくは婦人衣料素材に要求されるソフトな表面タッチのフィブリル風合いとハリシリ感を兼備し、絹調のフィブリル外観を有するとともに、布帛強度に優れた衣料用途のポリアミド繊維織編物を、製造コストを抑え、ポリアミド繊維のみからなる織編物が得られる。
【図面の簡単な説明】
【００１５】
【図１】図１は、本発明の実施例１で得られたポリアミド繊維織物の表面を示す図面代用写真である。
【図２】図２は、本発明の実施例４で得られたポリアミド繊維編物の表面を示す図面代用写真である。
【発明を実施するための形態】
【００１６】
本発明のポリアミド繊維織編物は、染色前にベンジルアルコールを３％〜１０％含有する処理液中で８０℃〜１２５℃の温度で加熱処理された後、含水率４０％〜１５０％の湿潤状態でタンブラー加工処理を施された織編物であって、前記織編物はポリアミドマルチフィラメントを少なくとも３０質量％含有し、かつ、前記ポリアミドマルチフィラメントの繊維表面の少なくとも一部がフィブリル化部を有するポリアミド繊維織編物である。
【００１７】
図１は、本発明の実施例１で得られたポリアミド繊維織物の表面を示す図面代用写真であり、図２は、本発明の実施例４で得られたポリアミド繊維編物の表面を示す図面代用写真であり、いずれも、ポリアミドフィラメントがフィブリル化している状態が示されている。
【００１８】
本発明のポリアミド繊維織編物は、少なくともポリアミドマルチフィラメントが織編物全体の３０質量％を含有し、図１と図２に示されるように、ポリアミドマルチフィラメントの少なくとも一部がフィリブリル化部を有するものである。ポリアミドマルチフィラメントの少なくとも一部がフィブリル化部を有することにより、ソフトな表面タッチのフィブリル風合いが得られる。
【００１９】
図１と２において、白く見える部分がフィブリル化部であり、フィブリル化部は、ポリアミドフィラメントの繊維表面に毛羽を有し、一部の単繊維表面がささくれ状に剥離、割繊している。本発明において、繊維表面の少なくとも一部がフィブリル化部を有するとは、換言すれば、織編物の表面を構成するポリアミド単繊維の一部がフィブリル化部を有するということになる。
【００２０】
また、本発明のポリアミド繊維織編物は、ポリアミドマルチフィラメントを少なくとも３０質量％含有している。
ポリアミド繊維織編物全体に占めるポリアミドマルチフィラメントが３０質量％未満では、本発明の効果であるハリコシ風合いならびに緻密感のあるソフトな表面タッチが不十分となる。ポリアミド繊維織編物におけるポリアミドマルチフィラメントの占める割合は、１００質量％までの範囲で選択される。
【００２１】
本発明のポリアミド繊維織編物は、ポリアミドマルチフィラメント以外に、他の繊維を含有することができる。他の繊維としては、ポリスステルフィラメント、スパン糸の合成繊維、レーヨンフィラメントやスパン糸の半合成繊維、麻および綿等の天然繊維等が挙げられる。他の繊維の含有形態としては、混繊、合撚、交編および交織が挙げられる。
【００２２】
本発明のポリアミド繊維織編物を構成するポリアミドマルチフィラメントは、その単繊維繊度が好ましくは０．５デシテックス〜５．０デシテックスであり、より好ましくは０．５デシテックス〜３．５デシテックス以下である。また、本発明のポリアミド繊維織編物を構成するポリアミドマルチフィラメントの総繊度は、好ましくは１５デシテックス〜１５０デシテックスであり、より好ましくは２２デシテックス〜７８デシテックスである。
【００２３】
単繊維繊度が０．５デシテックス未満では、フィブリル化タッチは得られるが布帛強度が低下したり、ハリコシ感が不十分となる傾向がある。また、単繊維繊度が５．０デシテックスを超えると、ハリコシ感とソフトな表面タッチ感が得られるものの、織編物全体の風合いが硬くなる傾向を示す。また、総繊度が１５デシテックス未満では、布帛強度において問題なることがあり、総繊度が１５０デシテックスを超えると織編物全体の風合いが硬くなり婦人衣料用途としては適さないことがある。
【００２４】
マルチフィラメントのフィラメント数は、好ましくは５〜１５０本であり、より好ましくは５〜１００本まである。フィラメント数が１５０本を超えると、良好なフィブリル風合いは得られるものの、ハリコシ感が不足し、実用上、求められる布帛強度を維持出来なくなる傾向を示す。
【００２５】
また、本発明で用いられるマルチフィラメントは、無撚り状態で用いることができるが、本発明の特長である風合いを阻害しない範囲であれば、マルチフィラメントに撚糸を実施しても良い。撚数は、好ましくは２００Ｔ／ｍから２５００Ｔ／ｍであり、より好ましくは３００Ｔ／ｍ〜２０００Ｔ／ｍである。撚数が２５００Ｔ／ｍを超えると、シャリ感が強くなりすぎ、本発明の特長であるフィブリル風合いが阻害されることがある。
【００２６】
本発明で用いられるポリアミドマルチフィラメントは、ナイロン６、ナイロン６６、ナイロン６１０およびナイロン５６等からなるマルチフィラメントを用いることができ、特にナイロン６とナイロン６６からなるマルチフィラメントが好ましく用いられる。
【００２７】
また、ポリアミドマルチフィラメントの形態は、延伸糸、仮撚り加工糸、ポリウレタン弾性繊維とのカバーリング糸、およびポリアミド繊維同士の混繊加工糸などが挙げられる。また、必要に応じて、他の合成繊維、半合成繊維、天然繊維および／または混繊、合撚されたものと交織もしくは交編してもなんら問題はない。
【００２８】
本発明のポリアミド繊維織物は、少なくとも経糸およびまたは緯糸が、好ましくは単繊維繊度が０．５デシテックス〜５．０デシテックスで、総繊度が好ましくは１５デシテックス〜１５０デシテックスのポリアミドマルチフィラメントで構成され、そしてポリアミドマルチフィラメントで構成される織物の経およびまたは緯の引裂強度は４．９Ｎ以上であることが好ましく、より好ましくは６．８Ｎ以上である。引裂強度が４．９Ｎ未満では、実着用における織物の強度不足なり問題となることがある。
【００２９】
また、引裂強度が１５Ｎ以上では、実用上、強度的に問題はないが、本発明の効果であるポリアミドマルチフィラメントの少なくとも一部がフィブリル化部を有することにより得られる緻密感のあるソフトな表面タッチが得難くなる。
【００３０】
また、本発明のポリアミド繊維織物のカバーファクターは、好ましくは１６００以上４０００以下であり、より好ましくは１８００以上３６００以下である。
【００３１】
カバーファクターが１６００未満では、緻密感のあるフィブリル風合いが十分に得られなく、カバーファクターが４０００を超えると風合いが硬くなり、また布帛としての引裂強度が維持できなくなることがある。
【００３２】
本発明のポリアミド繊維織物の織物組織としては、平組織、綾組織、サテン組織およびリップル組織等が挙げられる。
【００３３】
本発明のポリアミド繊維織物の経糸密度は、好ましくは９０〜２６０本／２．５４ｃｍであり、経糸密度は、好ましくは６０〜１９０本／２．５４ｃｍである。
【００３４】
本発明のポリアミド繊維編物は、少なくとも単繊維繊度が好ましくは０．５デシテックス〜５．０デシテックスで、総繊度が好ましくは１５デシテックス〜１５０デシテックスのポリアミドマルチフィラメントで構成された編物であって、その編物は、好ましくは２８ゲージ／２．５４ｃｍ以上３６ゲージ／２．５４ｃｍ以下、より好ましくは、２８ゲージ／２．５４ｃｍ以上３２ゲージ／２．５４ｃｍ以下の経編機、または好ましくは２２Ｇゲージ／２．５４ｃｍ以上４６ゲージ／２．５４ｃｍ以下、より好ましくは２２ゲージ／２．５４ｃｍ以上３６ゲージ／２．５４ｃｍ以下の丸編機で編成された編物であり、破裂強度が２８０Ｋｐａ以上であることが好ましい。
【００３５】
経編地においては、２８ケージ／２．５４ｃｍ以上３６ケージ／２．５４ｃｍ以下の経編機で編成された編地であることが好ましい。２８ゲージ／２．５４ｃｍ未満の経編機では、緻密感とハリコシ感が不足した編地となり、一方、３６ゲージ／２．５４ｃｍを超えると、風合いが硬くなり、また、生地の伸縮性が不足となり、破裂強度が低下する傾向となる。
【００３６】
また、丸編地においては、２２ゲージ／２．５４ｃｍ以上４２ゲージ／２．５４ｃｍ以下の丸編機で編成された編地であることが好ましい、経編地同様に、２２ゲージ／２．５４ｃｍ未満の丸編機では、緻密感とハリコシ感が不足した編地となり、一方、４６ゲージ／２．５４ｃｍを超えると、風合いが硬くなり、また、生地の伸縮性が不足となる編地となる傾向がある。
【００３７】
本発明のポリアミド繊維編物の編物組織としては、ハーフ組織やデンビー組織等の経編地、および、ポンチ組織、モックロディ組織、天竺組織やフライス組織等の丸編地が挙げられる。
【００３８】
本発明のポリアミド繊維織編物の製造に当たっては、ポリアミドマルチフィラメントを少なくとも３０質量％含み製織または編成された生機を、染色される前に、ベンジルアルコールを３％〜１０％含有する処理液中で８０℃〜１２５℃の温度で加熱処理し、次いで、含水率４０％〜１５０％の湿潤状態でタンブラー加工処理を施すことが重要である。
【００３９】
製織または編成された生機を直接、ベンジルアルコールを含有する処理液中で処理を施しても何ら問題なく、織編物の通常工程である精練、リラックス、乾燥および乾熱セットを行った後、ベンジルアルコールを３％〜１０％含有する処理を施してもよい。本発明の効果であるソフトな表面タッチのフィブリル風合いとハリシリ感をより得るには、乾熱セット前、さらに好ましくは生機から処理されることがより好ましい態様である。
【００４０】
ベンジルアルコールを含有する処理液のベンジルアルコールの濃度は、より好ましくは３％〜８％である。濃度が３％未満では、ポリアミドマルチフィラメントの繊維表面の少なくとも一部がフィブリル化部を得難く、一方、濃度が１０％を超えると、布帛強度が維持できなくなる。
【００４１】
ベンジルアルコールを含有する処理液の温度は、より好ましくは９０℃〜１１０℃である。処理温度が８０℃未満の処理では、次いで実施されるタンブラー処理で十分なフィブリル化部を得難くなり、処理温度が１２５℃を超えると布帛強度が維持できなくなる。
【００４２】
また、ベンジルアルコールを含有する処理液中の処理設備は、液流染色機、または気流（ミスト）染色機、ウインス型染色機のバッチ式で染色設備を用いることが好ましい。
【００４３】
含水率４０％以上〜１５０％以下の湿潤状態を得るには、布帛が均一な湿潤状態が得られるマングル処理を実施することが好ましい。
【００４４】
湿潤状態でタンブラー処理することにより、ポリアミドマルチフィラメントの繊維表面にフィブリル化部が得られる。より好ましい含水率は、８０％〜１３０％である。乾燥状態、または、布帛の含水率が４０％未満では十分なフィブリル化部を得られない。また、含水率が１５０％を超えると、フィブリル化は得易いものの、タンブラー処理時に布帛の長さ方向にフィブリル化斑が発生し易く、外観が不均一となる。また、タンブラー加工機に布帛を投入する際に作業性が低下し好ましくない。
【００４５】
本発明で用いられるタンブラー加工とは、布帛を揉み、叩きによるリラックス処理、風合加工が可能な設備を用いた揉布処理である。具体的には、バッチ式で布帛をロープ状または拡布状態で高風速エアーで処理されるエアタンブラー加工、および連続的に拡布状で高風速エアーで処理される風合い加工である。好ましくは、高風速エアーで布帛を循環、搬送し揉み、叩きによる処理しながら、衝突板に当てて、高風速と衝撃による処理さることが好ましい。
【００４６】
より好ましくは、布帛の外観品位面でフィブリル化斑がなく、処理可能なバッチ式でロープ状処理が可能なエアタンブラー加工である。処理温度は、好ましくは６０℃〜１２０℃であり、より好ましく８０℃〜１１０℃である。処理時間は、好ましくは２０分〜１２０分であり、より好ましく３０分〜６０分の処理時間である。処理温度が６０℃未満では、ポリアミド繊維表面のフィブリル化は得られるものの、処理時間が長くなり過ぎ、生産効率に劣る傾向がある。また、処理温度が１２０℃を超えると、ポリアミド繊維が熱により劣化し易くなり、布帛の強度低下につながることがある。
【００４７】
タンブラー処理後の染色、乾燥、乾熱セットの条件、および設備については、一般に適用される公知の方法が適用される。さらに必要に応じて、本発明の目的を達成する範囲内で、柔軟、撥水、防汚、抗菌、制電、および透湿防水加工等の仕上樹脂加工などを施してもよい。
【００４８】
本発明のポリアミド繊維織編物は、婦人衣料用途のコート、ジャケット、スカート、ワンピース、ドレス、ブラウスおよびパンツ、スポーツ衣料用途のダウンジャケットおよびジャケットなどに好適に用いられる。
【実施例】
【００４９】
次に、実施例により本発明のポリアミド繊維織編物について詳細に説明する。実施例、比較例に示す各特性値は、下記の方法により測定したものである。各特性値は、３点測定し、その平均で評価をした。
【００５０】
（１）織物のカバーファクター（ＣＦ値）：
染色し、仕上げた織物を通常の密度計を用いて経、緯密度（本／２．５４ｃｍ）をそれぞれ測定し、下記式１）で算出した。
・ＣＦ値＝経密度×（経糸総繊度）１／２＋緯密度×（緯糸総繊度）１／２  ・・・（１）
（２）織物の引裂強度：
ＪＩＳ  Ｌ  １０９６（２０１０年）に規定されるＤ法（ペンジュラム法）を用いて測定した。
【００５１】
（３）編物の破裂強度：
ＪＩＳ  Ｌ−１０９６（２０１０年）に規定されるにＡ法（ミューレン法）を用いて測定した。
【００５２】
（４）風合い：
風合いは、５人の風合い判定者で次の官能判定し、○を合格した。
○：ハリコシ感があり緻密感のあるフィブリル風合いで良好、
△：ハリコシ感はあるが、緻密感あるフィブリル風合いは不十分、フィブリルタッチはあるが、緻密感とハリコシ感が不十分、または、風合いが硬粗、
×：フィブリルタッチ、緻密感およびハリコシ感なく不良。
【００５３】
（５）外観品位：
外観品位は、生地検反機上で次の目視判定し、○を合格した。
○：生地全体に斑がなく良好、
△：生地の一部に僅かに目立つ斑があるが、気にならない程度、
×：生地に目立つ斑があり不良。
【００５４】
（実施例１）
経糸に、総繊度が１７デシテックスで５フィラメントの無撚りのポリアミドマルチフィラメント（単繊維繊度：３．４デシテックス）を用い、緯糸に、総繊度が３３デシテックスで２６フィラメントの無撚りのポリアミドマルチフィラメント（単繊維繊度：１．３デシテックス）を用いて、経糸密度が１９０本／２．５４ｃｍで、緯糸密度が１６０本／２．５４ｃｍの平組織の織物を製織した。
【００５５】
次いで、得られた織物を、ベンジルアルコールを８％含有する１００℃の温度の処理液中で、４５分間加熱処理した後、マングルで含水率が９２％になるようにニップ処理し、タンブラー加工を施した。タンブラー加工は、織物をロープ状で、高風速エアーで揉み処理するエアタンブラー加工機を用い、処理温度１００℃、処理時間４５分で実施した。これを１８０℃の温度で乾熱セットした後、酸性染料を用いて液流染色機で染色し、仕上げし、経糸密度が２１０本／２．５４ｃｍ、緯糸密度が１８０本／２．５４ｃｍ、ＣＦ値が１９００の織物を得た。得られた織物は、経糸と緯糸に用いたポリアミド繊維表面の一部がフィブリル化しており、緻密感のあるフィブリル風合い、ハリコシ風合いに優れたものであった。得られた織物のポリアミドマルチフィラメントの繊維表面の一部がフィブリル化部を有していた。その結果を、図１に示す。経糸、緯糸を用いたポリアミドフィラメントの表面に毛羽を有し、一部の単繊維表面がささくれ状に剥離、割繊しフィブリル化が得られていた。また、引裂強度も経が５．２Ｎで、緯が６．８Ｎであり、実用上問題のない織物の強度であった。
【００５６】
（実施例２）
経糸に、総繊度が７８デシテックスで５２フィラメントのポリアミドマルチフィラメント加工糸（単繊維繊度：１．５デシテックス）を用い、緯糸に、総繊度が５６デシテックスで２４フィラメントのポリエステルマルチフィラメント加工糸（単繊維繊度：２．３デシテックス）を用いて、経糸密度が１９２本／２．５４ｃｍで、緯糸密度が１２６本／２．５４ｃｍの綾組織の織物を製織した。
【００５７】
次いで、得られた織物を、マングルで含水率が８６％になるように調整したこと以外は、実施例１と同様の処理を行い、仕上げを行った。得られた織物の経糸密度は２５５本／２．５４ｃｍで、緯糸密度は１７０本／２．５４ｃｍであり、ＣＦ値は３５２４であった。得られた織物の経糸に用いたポリアミド繊維表面の一部がフィブリル化しており、風合いは緻密感のあり、ハリコシ感のあるフィブリル風合いで優れるものであった。また、引裂強度も経が１２．７Ｎで、緯が２０．６Ｎであり、実用上問題のない織物の強度であった。
【００５８】
（実施例３）
経糸と緯糸に、総繊度が３３デシテックスで３４フィラメントのポリアミドマルチフィラメント加工糸（単繊維繊度：１．０デシテックス）を用いて、経糸密度が１８０本／２．５４ｃｍで、緯糸密度が１２８本／２．５４ｃｍの平組織の織物を製織した。
【００５９】
次いで、得られた織物を、ベンジルアルコールを５％含有する１１０℃の温度の処理液中で、４５分間加熱処理した後、マングルで含水率が１４０％になるようにニップ処理し、タンブラー加工を施した。それ以外は、実施例１と同様に乾熱セット、染色および仕上げを行い、経糸密度２１５本／２．５４ｃｍ、緯糸密度１４８本／２．５４ｃｍで、ＣＦ値２０８５の織物を得た。得られた織物は、経糸と緯糸に用いたポリアミドマルチフィラメント加工糸の繊維表面の一部がフィブリル化しており、緻密感のあるフィブリル風合い、ハリコシ風合いに優れたものであった。また、引裂強度も経が９．９Ｎで、緯が８．９Ｎであり、実用上問題のない織物の強度であった。
【００６０】
（実施例４）
総繊度が５０デシテックスで４０フィラメントのポリアミドマルチフィラメント加工糸（単繊維繊度：１．３デシテックス）と、総繊度が７８デシテックスで２４フィラメントのポリアミドマルチフィラメント加工糸（単繊維繊度：３．３デシテックス）と、総繊度が４４デシテックスのポリウレタン繊維からなる無撚りのカバーリング糸を用い、２２ゲージ／２．５４ｃｍのダブル丸編機を用いて、ポンチ組織の生機を編成した。
【００６１】
次いで、得られた編物を、精錬、リラックスおよび乾熱セットを施した後、ベンジルアルコールを８％含有する１００℃の温度の処理液中で、４５分間加熱処理し、マングルで含水率が７５％になるようにニップ処理し、タンブラー加工を施した。次いで、酸性染料を用い液流染色機で染色し、仕上げを行った。得られた丸編地は、ポリアミドマルチフィラメント加工糸の繊維表面の一部がフィブリル化部を有しており、緻密感のあるフィブリル風合い、ハリコシ風合いに優れたものであった。得られた丸編地のポリアミド繊維表面の一部がフィブリル化した図面を図２に示す。また、破裂強度も３８０ｋｐａであり、実用上、問題のない編物の強度であった。
【００６２】
（実施例５）
総繊度が７８デシテックスで５２フィラメントのポリアミドマルチフィラメント加工糸（単繊維繊度：１．５デシテックス）と、総繊度が４４デシテックスのポリウレタン繊維を用い、２８ゲージ／２．５４ｃｍのトリコット編機を用いてハーフ組織の生機を編成した。得られたトリコット編地を、マングルで含水率が９０％になるように調整したこと以外は、実施例４と同様の処理を行い、仕上げを行った。得られたトリコット編地は、ポリアミドマルチフィラメント加工糸の繊維表面の一部がフィブリル化しており、緻密感のあるフィブリル風合い、ハリコシ風合いに優れたものであった。また、破裂強度も３５３ｋｐａであり、実用上、問題のない編物の強度であった。
【００６３】
実施例で得られた織編物の評価結果を、表１と表２に示す。
【００６４】
【表１】
2014005574.tif 000003
【００６５】
【表２】
2014005574.tif 000004
【００６６】
（比較例１）
実施例１で得られた生機を用い、乾燥状態でタンブラー処理を実施したこと以外は、実施例１と同様に実施した。得られた織物は、緻密感とハリコシ感は得られるものの、ポリアミドマルチフィラメントの繊維表面には、フィブリル化が得られておらず、フィブリル風合いのないものであった。
【００６７】
（比較例２）
実施例２で得られた生機を用い、マングルで含水率を２００％に調整したこと以外は、実施例２と同様に実施した。得られた織物は、得られた織物の経糸に用いたポリアミドマルチフィラメントの繊維表面の一部がフィブリル化しており、風合いは緻密感のあり、ハリコシ感のあるフィブリル風合いに優れるものであったが、得られた織物の全体品位は斑状にフィブリル化しており、外観が不均一となり、実用上、使用できる品位ではないものであった。
【００６８】
（比較例３）
経糸に、総繊度が８４デシテックスで７２フィラメントのポリエステルマルチフィラメント加工糸（単繊維繊度：１．２デシテックス）を用い、緯糸に、総繊度が８４デシテックスで２４フィラメントのポリエステルマルチフィラメント加工糸（単繊維繊度：３．５デシテックス）と、総繊度が７８デシテックスで５２フィラメントのポリアミドマルチフィラメント加工糸（単繊維繊度：１．５デシテックス）を配列で用い、経糸密度が１９２本／２．５４ｃｍ、緯糸密度が１１０本／２．５４ｃｍで、ポリエステルマルチフィラメント加工糸７４質量％、ポリアミドマルチフィラメント加工糸２６質量％の綾組織の織物を製織した。
【００６９】
次いで、得られた織物を実施例２と同様に実施した。得られた織物の経糸密度は２５０本／２．５４ｃｍであり、緯糸密度は１３２本／２．５４ｃｍでＣＦ値は３９７１であった。得られた織物のポリアミド繊維表面の一部はフィブリル化が得られているものの、ハリコシ風合い、緻密感のあるソフトな表面タッチが不十分なものであった。
【００７０】
（比較例４）
１６ゲーシ／２．５４ｃｍのダブル丸編機を用いたこと以外は、実施例４と同様に実施した。得られた丸編地は、ポリアミドマルチフィラメント加工糸の繊維表面の一部にフィブリル化が得られ、フィブリル風合いがあるものの、緻密感とハリコシ感が不十分なものであった。
【００７１】
比較例で得られた織編物の評価結果を、表３と表４に示す。
【００７２】
【表３】
2014005574.tif 000005
【００７３】
【表４】
2014005574.tif 000006
【図１】
2014005574.tif 000007
【図２】
2014005574.tif 000008